(57)【特許請求の範囲】
【請求項１】
表面に大柄な凹凸を有する無機系化粧板基材の表面全体に第１クリア層を設け、さらに加えて該無機系化粧板基材の凸部にのみ第２クリア層を設けてなる無機系化粧板の製造方法において、
無機系化粧基材表面に接着剤を塗布する工程と、該接着剤が塗布された無機系化粧板基材全面に所定の粒径の樹脂ビーズを所定量添加した第１クリア樹脂を塗工、焼付し、第１クリア層を形成する工程と、第１クリア層が全面に形成された無機系化粧板基材の凸部部分に第１クリア樹脂に添加した樹脂ビーズと添加量、粒径が異なる樹脂ビーズを添加した第２クリア樹脂を塗工、焼付し、第２クリア層を形成する工程を含むことを特徴とする無機系化粧板の製造方法。
【請求項２】
前記大柄な凹凸を有する無機系化粧板基材の表面形状が、レンガ若しくはタイルを並べた形状であり、凹部が目地部分であることを特徴とする請求項１記載の無機系化粧板の製造方法。
【発明の詳細な説明】
【０００１】
【発明の属する技術分野】
本発明は、住宅の内装や外装用として用いる化粧板に関し、特に表面のエンボス形状がレンガやタイルを並べたような凹部に目地部分を持ち、かつ大柄な凹凸を有する無機系化粧板に関するものである。
【０００２】
【従来の技術】
従来より住宅や外壁等の外装用途として、窯業系サイディングやＡＬＣといった無機系の建材が使用されているが、近年、高級化、高意匠化の傾向と共に、レンガやタイルを模したエンボスを設けた製品が好まれるようになってきた。これら窯業系サイディングは、ほとんどの製品が全面に単色の塗料を塗装するものだが、近年は凸部分と目地部を形成する凹部に、異なる色を用いて２色に塗分けを行うもの、或いはグラビアオフセット印刷による模様、着色等豊富な色彩を有するものも増えてきた。さらに加えて本物のレンガやタイルを施工したように似せるため、化粧板基材を厚くし、凹凸を深くするなどして陰影をつけている。
【０００３】
【発明が解決しようとする課題】
しかしながら本物のレンガやタイルであれば、目地部のセメントとレンガ、或いはタイルとでは艶や質感が異なるが、従来よりある塗装品によるレンガやタイルは表面塗装層のクリア層またはエナメルベースコート層が同一の艶のため全体に均一ではあるが単調な仕上がりとなり、満足のいくものではなかった。
そこで本発明は、このような従来の問題に鑑みてなされたものであり、その課題とするところは、本物のレンガやタイルの施工に近い、凸部と目地部で艶、仕上がりの異なる無機系化粧板を提供することにある。
【０００４】
【課題を解決するための手段】
本発明はこの課題を解決するため、表面に大柄な凹凸を有する無機系化粧板基材の表面全体に第１クリア層を設け、さらに基材の凸部部分のみに第２クリア層を設けてなる無機系化粧板において、無機系化粧基材表面に接着剤を塗布する工程と、該接着剤が塗布された無機系化粧板基材全面に所定の粒径の樹脂ビーズを所定量添加した第一クリア樹脂を塗工、焼付し、第１クリア層を形成する工程と、第１クリア層が形成された無機系化粧板基材の凸部部分に第１クリア樹脂に添加した樹脂ビーズと添加量、粒径が異なる樹脂ビーズを添加した第２クリア樹脂を塗工、焼付し、第２クリア層を形成する工程を含むことを特徴とする無機系化粧板の製造方法とした。
【０００５】
また、前記大柄な凹凸を有する無機系化粧板基材の表面形状が、レンガ若しくはタイルを並べた形状であり、凹部が目地部分であることを特徴とするものである。
【０００６】
【発明の実施の形態】
本発明は、特に表面のエンボス形状がレンガやタイルを並べたような大柄な凹凸を有する化粧板の全面に第１クリア層を設け、続いて凸部分に第２クリア層を設けてなる無機系化粧板において、それぞれのクリア層に、所定の粒径のビーズを、所定量添加したことを特徴とするものである。
【０００７】
図に基づきさらに実施の形態を詳細に説明する。
図１は、本発明の無機系化粧板の構造を断面で表した説明図である。
大柄な凹凸を有する無機系化粧板基材（１）の上に、下地塗装層（２）、エナメルベースコート層（３）、第１クリア塗装層（４）、第２クリア塗装層（５）が設けられている。
【０００８】
本発明における化粧板基材（１）としてはセメントスレート板、石綿セメント、ケイ酸カルシウム板等の窯業系基材等を用いることができる。
【０００９】
また、下地塗装層（２）、およびエナメルベースコート層（３）に用いる材料としては、ウレタン樹脂、ポリビニルアルコール樹脂、アクリル樹脂、ヒドロキシメチルセルロース樹脂、ポリエステル樹脂、ポリアミド等が用いられる。なお前記化粧板基材（１）や後述するクリア塗装層（４，５）との密着性、および使用する部位により適宣決定すればよいが、本発明者らの実験によれば、２液硬化型のウレタン系の塗料を用いたところ層間密着性で良好な結果が得られた。また、全面に同色を施す場合の塗工方法としてはスプレー、各種コーター等の通常用いられる方法でよい。
さらに化粧板基材（１）が大柄な凹凸形状を有する場合、ロールコータ等により大柄な凸部部分と下地塗装色と異なる着色とすることにより、意匠性が向上する。
【００１０】
次に、保護層として無機系化粧板基材（１）の全面に塗装する第１クリア層（４）はスプレー、各種コータ等を使用することができる。使用する合成樹脂バインダーは、製品が使用される環境により適宣決定される。例えば、外装などの高耐久性が必要とされる場合には、フッ素系樹脂やアクリルシリコン樹脂、ウレタン樹脂等を使用することができる。
【００１１】
また、無機系化粧板基材（１）の凸部にのみ塗工する第２クリア層（５）は、ロールコータによる塗装が作業性、仕上がりにおいて良好であった。
【００１２】
さらに、第１クリア層（４）、第２クリア層（５）に添加する樹脂ビーズは、合成樹脂バインダー同様に製品が使用される環境により適宜決定されるが、耐候性が必要な外装用途においてはアクリル系樹脂ビーズが良好であった。
【００１３】
次に、本発明の具体的実施例を説明する。
大柄な凹凸形状を有する無機系化粧板基材として、表面にレンガ状のエンボス形状を有するケイ酸カルシウム板を用意し、除塵、 シーラー処理した後、アクリルウレタン樹脂系接着剤をエアレススプレーにて塗布、乾燥した。
次いでエアレススプレーにて、基材全面に樹脂ビーズを添加した第１クリア樹脂を１００ｇ／ｍ2 （ＷＥＴ）塗工し、焼付を行った。さらにロールコータにて、無機系化粧板基材の凸部部分に、前記同様に樹脂ビーズを添加した第２クリア樹脂を４０ｇ／ｍ2 （ＷＥＴ）塗工し、焼付を行った。
なお、第１クリア層、第２クリア層へのビーズ添加量、粒径の組合せによる仕上がり状態（実際のレンガおよび目地セメントと質感、艶等が似ているかを目視評価で表した）を表１に示す。
【００１４】
【表１】
0003809702.tif 000002
【００１５】
【発明の効果】
以上に示したように、本発明は特に基材表面が大柄な凹凸を有する無機系化粧板において、凸部と目地部に設けるクリア層に、それぞれ添加量、粒径が異なる樹脂ビーズを適宜選択し添加することで、従来にない仕上がりを得ることができると共に、凸部と目地部とで艶、仕上がりの異なる無機系化粧板が得られた。
【図面の簡単な説明】
【図１】本発明の無機系化粧板の構造を断面で表した説明図である。
【符号の説明】
１……化粧板基材
２……下地塗装層
３……エナメルベースコート層
４……第１クリア層
５……第２クリア層
【図１】
0003809702.tif 000003